(57)【特許請求の範囲】
【請求項１】
鉱物充填材生成物を調製する方法であって、以下のステップ：
ａ）  炭酸カルシウム含有材料を用意するステップ、
ｂ）  少なくとも１種の粉砕剤を用意するステップ、
ｃ）  少なくとも１つの粉砕ユニットにおいて、
ｉ）ステップａ）において用意された炭酸カルシウム含有材料を、
ｉｉ）ステップｂ）において用意された少なくとも１種の粉砕剤と
接触させることによって得られた混合物中で、前記炭酸カルシウム含有材料を乾式粉砕して、乾式粉砕された鉱物充填材を得るステップ、
ｄ）  ステップｃ）の乾式粉砕された鉱物充填材を分級して、粗画分および微細画分を得るステップであって、粗画分が、取り除かれるかまたは乾式粉砕ステップｃ）に供され、且つ微細画分を微細な鉱物充填材と称する、ステップ、並びに
ｅ）  場合によって、ステップｄ）の微細な鉱物充填材を乾燥させて、乾燥された鉱物充填材の総重量に対して１．０重量％未満の総水分量を有する乾燥された鉱物充填材を得るステップ
を含み、ここで、
ステップｃ）の混合物中の総水分量は、混合物の総重量に対して１０．０重量％以下であり、
ステップｂ）において用意される少なくとも１種の粉砕剤の量は、ＢＥＴ窒素法によって測定される前記炭酸カルシウム含有材料の比表面積に対して０．０５から１５０ｍｇ／ｍ２の範囲であり、
ステップｃ）における温度は、６５℃から２００℃の範囲であり、並びに
少なくとも１種の粉砕剤が、スチレン−無水マレイン酸コポリマーおよびスチレン−無水マレイン酸コポリマーの誘導体からなる群から選択され、且つ１：２から１５：１のモノマー単位比（スチレン単位：無水マレイン酸単位、Ｓ：ＭＡ）および５００から４０，０００ｇ／ｍｏｌの重量平均分子量Ｍｗを有するものである
方法。
【請求項２】
ステップａ）において用意される炭酸カルシウム含有材料が、天然の炭酸カルシウム供給源から選択される、請求項１に記載の方法。
【請求項３】
ステップｂ）において用意される少なくとも１種の粉砕剤の量が、ＢＥＴ窒素法によって測定される前記炭酸カルシウム含有材料の比表面積に対して、０．１から１００．０ｍｇ／ｍ２の範囲である、請求項１または２に記載の方法。
【請求項４】
ステップｂ）において用意される少なくとも１種の粉砕剤が、１：１から５：１のモノマー単位比（Ｓ：ＭＡ）を有する、請求項１から３のいずれかに記載の方法。
【請求項５】
ステップｂ）において用意される少なくとも１種の粉砕剤が、２，０００から３０，０００ｇ／ｍｏｌの重量平均分子量Ｍｗを有する、請求項１からの４のいずれかに記載の方法。
【請求項６】
ステップｂ）において用意される少なくとも１種の粉砕剤が、リチウム、ナトリウム、カリウム、カルシウム、マグネシウム、アンモニウム、イミニウム、およびこれらの混合物から選択されるカチオンで部分的にまたは全体的に中和されている、請求項１から５のいずれかに記載の方法。
【請求項７】
ステップｃ）の混合物中の総水分量が、混合物の総重量に対して、５．０重量％以下である、請求項１から６のいずれかに記載の方法。
【請求項８】
ステップｃ）における温度が、７０℃から１８０℃の範囲である、請求項１から７のいずれかに記載の方法。
【請求項９】
ステップｄ）の微細な鉱物充填材が、０．４から４０．０μｍの範囲の重量メジアン粒径ｄ５０を有する、請求項１から８のいずれかに記載の方法。
【請求項１０】
ステップｄ）の微細な鉱物充填材および／またはステップｅ）の乾燥された鉱物充填材を疎水化剤で処理して、表面処理された生成物を得るさらなるステップであって、前記生成物が、その少なくとも一部の表面上に処理層を有するものであるステップを含む、請求項１から９のいずれかに記載の方法。
【発明の詳細な説明】
【技術分野】
【０００１】
本発明は、複数の用途、例えば、ポリマー組成物、製紙、紙塗工、農業用途、塗料、接着剤、シーリング材、建設用途、または美容用途において使用し得る鉱物充填材生成物に関する。
【背景技術】
【０００２】
周知の鉱物充填材は、例えば、天然粉砕炭酸カルシウム（ＧＣＣ）および沈降炭酸カルシウム（ＰＣＣ）を含む。
【０００３】
ＧＣＣの調製のために、粉砕プロセスにおいて粉砕助剤および分散化剤として、ポリアルキレングリコール等のポリマーまたは部分的にもしくは全体的に中和されたポリアクリル酸、ポリメタクリル酸、これらの誘導体およびこれらの塩に基づくポリマーを使用して、水性鉱物懸濁液を提供することがかなり一般的になっている。
【０００４】
ＥＰ２０２９６７７において、炭酸塩鉱石を含有する材料を乾式粉砕する方法が記載され、前記方法は少なくとも１つの粉砕ユニットにおいて、少なくとも１種のポリアルキレングリコールポリマーの存在下、粉砕ユニット中の水の量が、前記粉砕ユニット中の乾燥材料に対して１０重量％未満であるように、前記材料を乾式粉砕するステップを含む。この方法は、場合による分級ステップをさらに含んでもよく、ここで、粉砕ステップおよび後の分級ステップの両者は、乾式粉砕ステップおよび／または分級ステップで得られた材料のすべてまたは一部に対して繰り返して実施され得る。
【０００５】
ＥＰ２１３２２６８は、少なくとも１種の炭酸カルシウムを含む、１種以上の鉱物材料を乾式粉砕する方法を提供する。この方法は、少なくとも１つの破砕ユニット中で、鉱物材料を破砕するステップ、少なくとも１つの粉砕ユニット中で、少なくとも１種のポリアルキレンオキシドを含有する櫛形親水性ポリマーの存在下、破砕された材料を乾式粉砕するステップを含み、ここで、粉砕ユニット中の液体の量は、前記破砕ユニット中で破砕された乾燥材料に対して１５重量％未満である。この方法は、場合による分級ステップをさらに含むことができ、ここで、粉砕ステップおよび後の分級ステップの両者は、乾式粉砕ステップおよび／または分級ステップで得られた材料のすべてまたは一部に対して繰り返して実施され得る。
【０００６】
ＷＯ２０１１／０７７２３２は、水性組成物における鉱物材料の自己分散性を改良するために、乾式粉砕する間の作用物質としてグリセリンおよび／またはポリグリセリンを含有する配合物の使用に関する。それによって、最終組成物の粘度が低下され、経時的に安定に維持される。さらに、分散ステップの間に形成される気泡の量が減少される。
【０００７】
粒状の鉱物材料、特に炭酸カルシウム含有鉱物充填材の適用性を改良するための、例えば、このような材料を、高級脂肪族カルボン酸で処理することによる試みがなされており、これは、脂肪酸、および脂肪族カルボン酸塩とも称されることもある。例えば、ＷＯ００／２０３３６は、場合によって、１種以上のいくつかの脂肪酸もしくは１種以上のいくつかの塩、またはこれらの混合物で処理され得る超微細天然炭酸カルシウムに関し、これはポリマー組成物のためのレオロジー調節剤として使用される。
【０００８】
同様に、ＵＳ４，４０７，９８６は、炭酸カルシウムを結晶性ポリプロピレンと混練する際、潤滑添加剤の添加を制限するために、およびポリプロピレンの衝撃強度を制限する炭酸カルシウム凝集体の形成を回避するために、高級脂肪族酸およびこれらの金属塩を含んでもよい分散剤で表面処理された沈降炭酸カルシウムに関する。
【０００９】
改良された、レオロジーおよび接着性を有するポリ塩化ビニルをベースとする自動車用垂れ防止下塗り組成物に関するＥＰ０３２５１１４において、脂肪酸と組み合わせた１２−ヒドロキシステアリン酸のアンモニウム塩の混合物（１：１の重量比）が、鉱物充填材を処理するために使用されている。
【００１０】
さらに、粒状の鉱物材料はまた、前記鉱物材料の表面を疎水化するために、シラン、シロキサン、リン酸塩、ホスホン酸塩、シュウ酸塩、コハク酸塩、フッ化物、天然もしくは合成ポリマー、またはこれらの混合物等の他の表面処理剤で処理され得る。
【００１１】
しかし、多くの場合、前述の粉砕剤および分散剤の使用による、炭酸カルシウム含有鉱物充填材生成物の調製は低品質をまねく。例えば、粉砕剤の使用は、得られた鉱物充填材生成物の高い吸水感受性をもたらすことが多い。高い吸水感受性を有する粒状炭酸カルシウム含有材料はまた、充填材としてポリマー組成物中で使用された場合に不利であることがある。例えば、このような材料は、貯蔵、輸送、および／または加工の間に吸水し得、これが溶融押出成型法で製造されたポリマー組成物において空隙の形成を引き起こすことがある。
【００１２】
湿式粉砕法に関連するものであるが、ＥＰ０９９８５２２は、分散剤の非存在下または有効量以下のみの存在下において粉砕され、次いで乾燥され、充填材としてポリマー生成物に使用される、懸濁液を開示している。原則として、従来技術は、ポリマー生成物中の充填材として使用することが意図された場合、炭酸カルシウムの乾式または湿式粉砕のどちらに対しても、分散剤も粉砕剤もいずれも使用しないことを教示している。
【００１３】
前述のことに照らして、専門家は、ポリオレフィン等のプラスチック中に適用するための、乾式粉砕された品質の劣化のない充填材の有効な製造の問題に依然として直面している。今日でもまだ、乾式粉砕法はいくつかの欠点を有する。例えば、粉砕剤および分散剤が存在しないことは、低スループットおよび低粉砕効率をもたらし、これがエネルギー消費量の全体的な増加をまねく。
【００１４】
１つ以上の前述の技術的欠点を軽減するまたは回避し得る鉱物充填材生成物、およびこれらの調製のための方法を提供することが依然として必要である。
【先行技術文献】
【特許文献】
【００１５】
【特許文献１】欧州特許第２０２９６７７号明細書
【特許文献２】欧州特許第２１３２２６８号明細書
【特許文献３】国際公開第２０１１／０７７２３２号
【特許文献４】国際公開第２０００／２０３３６号
【特許文献５】米国特許第４，４０７，９８６号明細書
【特許文献６】欧州特許第０３２５１１４号明細書
【特許文献７】欧州特許第０９９８５２２号明細書
【発明の概要】
【発明が解決しようとする課題】
【００１６】
したがって、高スループットおよび高粉砕効率の下で実施され得る、鉱物充填材生成物を調製する方法を提供することが本発明の目的である。別の目的はまた、比較的低い吸水感受性を有する鉱物充填材生成物を提供するための、より有効な方法を提供することに見ることができる。
【課題を解決するための手段】
【００１７】
１つ以上の前述のおよび他の問題は、独立請求項中に本明細書で定義された主題によって解決される。
【００１８】
本発明の第１の態様は、鉱物充填材生成物を調製する方法であって、以下のステップ：
ａ）  炭酸カルシウム含有材料を用意するステップ、
ｂ）  少なくとも１種の粉砕剤を用意するステップ、
ｃ）  少なくとも１つの粉砕ユニットにおいて、
ｉ）ステップａ）において用意された炭酸カルシウム含有材料を、
ｉｉ）ステップｂ）において用意された少なくとも１種の粉砕剤と
接触させることによって得られた混合物中で、炭酸カルシウム含有材料を乾式粉砕して、乾式粉砕された鉱物充填材を得るステップ、
ｄ）  ステップｃ）の乾式粉砕された鉱物充填材を分級して、粗画分および微細画分を得るステップであって、粗画分は、取り除かれるかまたは乾式粉砕ステップｃ）に供され、且つ微細画分を、微細な鉱物充填材と称する、ステップ、並びに
ｅ）  場合によって、ステップｄ）の微細な鉱物充填材を乾燥させて、前記乾燥された鉱物充填材の総重量に対して１．０重量％未満の総水分量を有する乾燥された鉱物充填材を得るステップ
を含み、ここで
ステップｃ）の混合物中の総水分量は、前記混合物の総重量に対して１０．０重量％以下であり；
ステップｂ）において用意される少なくとも１種の粉砕剤の量は、ＢＥＴ窒素法によって測定される、炭酸カルシウム含有材料の比表面積に対して０．０５から１５０ｍｇ／ｍ２の範囲であり；
ステップｃ）における温度は、６５℃から２００℃の範囲であり、並びに
少なくとも１種の粉砕剤は、スチレン−無水マレイン酸コポリマーおよびスチレン−無水マレイン酸コポリマーの誘導体からなる群から選択され、且つ１：２から１５：１のモノマー単位比（スチレン単位：無水マレイン酸単位、Ｓ：ＭＡ）および５００から４０，０００ｇ／ｍｏｌの分子量Ｍｗを有するものである
方法に関する。
【００１９】
本発明の方法によれば、鉱物充填材生成物は、炭酸カルシウム含有材料、例えば、大理石、石灰岩、チョーク、ドロマイト等から乾式粉砕法で調製することができる。本発明は、モノ−もしくはポリアルキレングリコールまたはポリアクリレート等の従来の作用物質の代わりに、スチレン−無水マレイン酸コポリマーおよびスチレン−無水マレイン酸コポリマーの誘導体の群から選択される少なくとも１種の粉砕剤を使用する。この目的ために、炭酸カルシウム含有材料が提供され、６５℃から２００℃の範囲の高い温度の粉砕ユニット（例えば、ボールミル）中で乾式粉砕ステップに供される。粉砕剤は、粉砕ステップの前にまたは乾式粉砕の間に前記炭酸カルシウム含有材料と接触されてもよい。粉砕剤を添加後および粉砕ステップの間に、乾式粉砕された鉱物充填材の表面の少なくとも一部上に層が形成され得る。前記層は、スチレン−無水マレイン酸コポリマーまたはスチレン−無水マレイン酸コポリマーの誘導体を含んでいてもよい。層はまた、前記作用物質と、例えば炭酸カルシウム含有材料との反応から生じ得る、粉砕剤の対応する反応生成物を含んでいてもよい。典型的には、前記反応生成物は、粉砕剤と炭酸カルシウム含有材料の表面との反応から得られた反応生成物である。粉砕ステップに続いて、乾式粉砕された鉱物充填材は、分級ステップに供される。前記分級ステップにおいて、乾式粉砕された鉱物充填材は、粗画分および微細画分に分けられる。微細画分は、最終生成物と称する（場合によって、１．０重量％未満の水分量を有する乾燥された鉱物充填材を得るために、水分（即ち、水）の少なくとも一部を取り除くための乾燥ステップに供されてもよい。）のに対して、粗画分は、取り除かれてもよいまたは再度乾式粉砕ステップｃ）に同様にかけることによってリサイクルされてもよい。得られた鉱物充填材生成物の最適な粉砕効率および最適な品質を達成するために、少なくとも１種の粉砕剤は、１：２から１５：１のモノマー単位比（スチレン単位：無水マレイン酸単位、Ｓ：ＭＡ）および５００から４０，０００ｇ／ｍｏｌの分子量Ｍｗを有する。
【００２０】
本発明の別の態様は、鉱物充填材生成物に関する。前記生成物は、本発明の方法によって得られる。
【００２１】
本発明のさらに別の態様は、本発明の鉱物充填材生成物の、ポリマー組成物、製紙、紙塗工、農業用途、塗料、接着剤、シーリング材、建設用途、および／または美容用途における使用に関する。
【００２２】
本発明による方法の有利な実施形態および本発明による方法によって得られる鉱物充填材生成物の実施形態は、対応する従属請求項中で定義されている。
【００２３】
一実施形態によれば、ステップａ）において用意される炭酸カルシウム含有材料は、天然の炭酸カルシウム供給源から選択され、好ましくは、大理石、石灰岩、チョーク、ドロマイト、およびこれらの混合物からなる群から選択される。
【００２４】
別の実施形態によれば、ステップｂ）において用意される少なくとも１種の粉砕剤の量は、炭酸カルシウム含有材料の総乾燥重量に対して、０．０１から１０．０重量％、好ましくは０．０５から５．０重量％、より好ましくは０．１から３．０重量％、最も好ましくは０．１５から２．０重量％の範囲である。
【００２５】
別の実施形態によれば、ステップｂ）において用意される少なくとも１種の粉砕剤は、１：１から５：１、好ましくは１：１から４：１、より好ましくは１：１から３：１のモノマー単位比（Ｓ：ＭＡ）を有する。
【００２６】
別の実施形態によれば、ステップｂ）において用意される少なくとも１種の粉砕剤は、２，０００から３０，０００ｇ／ｍｏｌ、好ましくは３，０００から２５，０００ｇ／ｍｏｌの分子量Ｍｗを有する。
【００２７】
さらに別の実施形態によれば、ステップｂ）において用意される少なくとも１種の粉砕剤は、リチウム、ナトリウム、カリウム、カルシウム、マグネシウム、アンモニウム、イミニウム、およびこれらの混合物から選択されるカチオンで部分的にまたは全体的に中和されている。
【００２８】
別の実施形態によれば、ステップｃ）の混合物中の総水分量は、前記混合物の総重量に対して、５．０重量％以下、好ましくは２．０重量％以下、より好ましくは１．０重量％以下である。
【００２９】
さらに別の実施形態によれば、ステップｃ）における温度は、７０℃から１８０℃、好ましくは７５℃から１６０℃、より好ましくは８０℃から１５０℃の範囲である。
【００３０】
さらに別の実施形態によれば、ステップｄ）の微細な鉱物充填材は、０．４から４０．０μｍ、好ましくは０．６から２０．０μｍ、より好ましくは０．７から１０．０μｍの範囲の重量メジアン粒径ｄ５０を有する。
【００３１】
別の実施形態によれば、前記方法は、ステップｄ）の微細な鉱物充填材および／またはステップｅ）の乾燥された鉱物充填材を疎水化剤で処理して、表面処理された生成物を得るさらなるステップであって、前記生成物が、その少なくとも一部の表面上に処理層を有するものであるステップを含む。
【００３２】
別の実施形態によれば、ステップｄ）の微細な鉱物充填材および／またはステップｅ）の乾燥された鉱物充填材を処理した後に得られた生成物は、０．９ｍｇ／ｇ以下、好ましくは０．８ｍｇ／ｇ以下、より好ましくは０．７ｍｇ／ｇ以下、最も好ましくは０．２から０．６ｍｇ／ｇの吸水感受性を有する。
【００３３】
別の実施形態によれば、前記生成物は、２００℃以上、好ましくは２３０℃以上、より好ましくは２５０℃以上の揮発性物質発生温度を有する。
【００３４】
別の実施形態によれば、鉱物充填材生成物は、
ａ）少なくとも１種のポリマー樹脂；および
ｂ）ポリマー組成物の総重量に対して、０．１から９０．０重量％、好ましくは１．０から８５．０重量％、より好ましくは２．０から４５．０重量％の、本発明による方法によって得られる鉱物充填材生成物
を含むポリマー組成物中で使用される。
【発明を実施するための形態】
【００３５】
本発明のために、以下の用語は、以下の意味を有するものと理解される。
【００３６】
本発明の意味において、「充填材」という用語は、ポリマー、エラストマー、塗料、または接着剤等の材料に、例えば、高価な材料の消費量をより低減させるため、または材料を、もしくは得られた生成物の機械的特性を改良するために添加してもよい物質を表す。当業者は、それぞれの分野で使用される充填材、典型的には鉱物充填材を極めて良く周知している。
【００３７】
本発明の意味において、「乾式粉砕された」または「乾式粉砕する」という用語は、ミルを用いることによる（例えば、ボールミルによる）固体材料の粉砕を表し、ここで、粉砕される前記材料は、前記材料の総重量に対して１０重量％以下の総水分量を有する。
【００３８】
本明細書で使用される場合、「粗い」および「微細な」という用語は、粒状材料の２つの画分の互いに相対的な粒径を表し、したがって、特定の粒径またはサイズの範囲を意味しない。別の指示がない限り、両方の用語は、相対的な重量メジアン粒径ｄ５０を表す。この点において、「微細画分」という用語は、前記画分の重量メジアン粒径ｄ５０は、対応する「粗画分」の重量メジアン粒径ｄ５０より小さいことを示している。
【００３９】
別の指定がない限り、「乾燥する」という用語は、１２０℃において得られた「乾燥された」材料が一定の重量に到達するように、乾燥される材料から少なくとも一部の水がそれにより取り除かれるプロセスを表す。さらに、「乾燥された」材料は、別の指定がない限り、乾燥された材料の総重量に対して、１．０重量％以下、好ましくは０．５重量％以下、より好ましくは０．２重量％以下、最も好ましくは０．０３から０．０７重量％の間のその総水分量によってさらに定義されてもよい。
【００４０】
材料の「総水分量」は、２２０℃まで加熱した時、試料から脱着され得る水分（即ち、水）の百分率を表す。
【００４１】
「天然の炭酸カルシウム供給源」は、炭酸カルシウムを含む任意の天然の材料であってもよい。このような材料は、例えば、大理石、石灰岩、チョーク、ドロマイト等を含む。
【００４２】
材料の「吸水感受性」は、規定された湿性の雰囲気に暴露した後、一定の時間内に前記材料の表面上に吸収された水分の量を表し、ｍｇ／ｇで表される。材料の「正規化吸水感受性」は、規定された湿性の雰囲気に暴露した後、一定の時間内に前記材料の表面上に吸収された水分の量を表し、ｍｇ／ｍ２で表される。
【００４３】
本出願の意味における「揮発性物質発生温度」という用語は、本発明の方法の結果として導入された揮発性物質も含めて、揮発性物質が、温度（ｘ軸）の関数として残存する試料の質量（ｙ軸）をプロットする熱重量分析（ＴＧＡ）曲線で観察される、放出を開始する温度を表し、このような曲線の作成および解釈は、以下に実験の部で明示される。
【００４４】
本出願全体にわたり、粒状材料の画分の粒径は、粒径分布によって記述される。ｄｘ値は、粒子のｘ重量％がｄｘ未満の直径を有することに関連する直径を表す。これは、例えば、ｄ９８値（「トップカット」とも称される。）は、画分のすべての粒子の９８重量％が示された値未満である粒径であることを意味する。このようにして、ｄ５０値は、すべての粒子の５０重量％が示された粒径未満である「重量メジアン粒径」である。
【００４５】
別の規定がない限り、本明細書で使用される場合、ポリマーの「分子量」または「ＭＷ」は、以下に説明される方法に従って測定される重量平均分子量を表す。
【００４６】
単数名詞を参照するとき、不定冠詞または定冠詞、例えば、「ａ」、「ａｎ」または「ｔｈｅ」が使用される場合、他の明確な規定が無い限り、その名詞の複数が含まれる。
【００４７】
本発明の説明および特許請求の範囲において「含む」という用語が使用される場合、他の要素は排除されない。本発明の目的では、「からなる」という用語は、「含む」という用語の好ましい実施形態であると考えられる。ある群が、少なくともいくつかの数の実施形態を含むことが以下に定義される場合、このことは、好ましくはこれらの実施形態のみからなる群を開示するものと理解される。
【００４８】
「得られる（ｏｂｔａｉｎａｂｌｅ）」または「定義できる（ｄｅｆｉｎａｂｌｅ）」および「得られた（ｏｂｔａｉｎｅｄ）」または「定義された（ｄｅｆｉｎｅｄ）」のような用語は、同義で使用される。このことは、例えば、文脈が明確に別に指示しない限り、「得られた」という用語は、例えば、ある実施形態が、例えば、「得られた」という用語に続く一連のステップによって得られなければならないということを示すものではないということを意味するが、このような限定された理解は、「得られた」または「定義された」という用語によって、好ましい実施形態として常に含まれる。
【００４９】
本発明の方法によれば、鉱物充填材生成物は、炭酸カルシウム含有材料から調製され得る。前記方法は、スチレン−無水マレイン酸コポリマーおよびスチレン−無水マレイン酸コポリマーの誘導体から選択される少なくとも１種の粉砕剤の存在下で実施される乾式粉砕ステップを含む。乾式粉砕の間に前記少なくとも１種の粉砕剤が存在すると、乾式粉砕された鉱物充填材の少なくとも一部の表面上に層をもうけることができる、乾式粉砕された鉱物充填材をもたらし、ここで、前記層は、前記少なくとも１種の粉砕剤を含んでいてもよい。本明細書に後でより詳細に論じられるように、乾式粉砕ステップの間に前記少なくとも１種の粉砕剤が存在すると、ステップａ）において用意された炭酸カルシウム含有材料とステップｂ）において用意された前記少なくとも１種の粉砕剤との反応から得られた反応生成物の形成も引き起こし得る。前記反応生成物はまた、乾式粉砕された鉱物充填材の少なくとも一部の表面上に存在する層の一部を形成し得る。
【００５０】
本発明者らは、驚くべきことに、本発明による方法によって得られる鉱物充填材生成物は、いくつかの利点を提供することを見出した。例えば、モノ−もしくはポリアルキレングリコールまたはポリアクリレート等の従来の粉砕剤および分散化剤の代わりとして、少なくとも１種のスチレン−無水マレイン酸コポリマーおよび／または少なくとも１種のスチレン−無水マレイン酸コポリマー誘導体を使用することができる。
【００５１】
従来技術に関する上記の問題は、有効量の特定のスチレン−無水マレイン酸コポリマーまたはこれらの誘導体を用いて、本発明による方法によって解決され得る。本明細書に記載の粉砕剤を使用すると、より高いミル能力およびより高いスループットをもたらし得る。そしてまた、同じ生産能力に対して、より少ない投資およびより小さい設置面積が必要とされる。
【００５２】
以下において、鉱物充填材生成物の調製に関する、本発明による方法の好ましい実施形態をより詳細に考察する。こうした詳細および実施形態は、鉱物充填材生成物それ自体にも、加えて任意の開示された用途における前記生成物の使用にも当てはまるものと理解される。
【００５３】
方法のステップａ）
本発明による方法のステップａ）によれば、炭酸カルシウム含有材料が用意される。一般に、前記炭酸カルシウム含有材料は、任意の炭酸カルシウム供給源であってもよく、天然起源または合成起源であってもよい。
【００５４】
本発明による方法のいくつかの実施形態において、ステップａ）において用意される炭酸カルシウム含有材料は、前記炭酸カルシウム含有材料の総重量に対して、好ましくは５０から９８重量％の炭酸カルシウムを含有する天然の炭酸カルシウム供給源から選択される。
【００５５】
一実施形態によれば、炭酸カルシウム含有材料は、前記炭酸カルシウム含有材料の総重量に対して、少なくとも５０重量％、好ましくは少なくとも７０重量％、より好ましくは少なくとも８０重量％、さらにより好ましくは少なくとも９０重量％、最も好ましくは９０から９８重量％の炭酸カルシウムを含有する。
【００５６】
別の実施形態によれば、ステップａ）において用意される炭酸カルシウム含有材料は、大理石、石灰岩、チョーク、ドロマイト、およびこれらの混合物からなる群から選択される。
【００５７】
好ましい実施形態によれば、ステップａ）において用意される炭酸カルシウム含有材料は、大理石、石灰岩、チョーク、およびこれらの混合物からなる群から選択される。
【００５８】
炭酸カルシウムが合成起源である場合、炭酸カルシウム含有材料は、沈降炭酸カルシウム（ＰＣＣ）であってもよい。本発明の意味においてＰＣＣは、一般に、水性環境における二酸化炭素と水酸化カルシウム（消石灰）との反応に続く沈殿によって、または水中でカルシウム−および炭酸塩供給源の沈殿によって得られる合成された材料である。さらに、沈降炭酸カルシウムはまた、水性環境において、カルシウムおよび炭酸塩、例えば、塩化カルシウムおよび炭酸ナトリウムを導入する生成物であることもできる。ＰＣＣは、バテライト、方解石またはアラレ石であってもよい。ＰＣＣは、例えば、ＥＰ２４４７２１３、ＥＰ２５２４８９８、ＥＰ２３７１７６６、または未公開欧州特許出願第１２１６４０４１．１号に記載されている。
【００５９】
適切には、ステップａ）の炭酸カルシウム含有材料は、粒状形態である固体材料として用意される。この点において、ステップａ）において用意される炭酸カルシウム含有材料は、材料が乾式粉砕ステップに供されることを可能にする任意の粒径分布を有していてもよい。したがって、炭酸カルシウム含有材料は、例えば、破砕されたまたは予備粉砕された形態の粉砕材料として用意されてもよい。
【００６０】
一実施形態によれば、ステップａ）において用意される炭酸カルシウム含有材料は、５．０から６００．０μｍ、好ましくは５０．０から３００．０μｍの範囲の重量メジアン粒径ｄ５０を有する。
【００６１】
方法のステップｂ）
本発明による方法のステップｂ）によれば、少なくとも１種の粉砕剤が用意される。本発明の意味における「粉砕剤」は、粉砕性能を強化するために、粉砕ステップ（例えば、乾式粉砕）の前におよび／またはその間に添加されてもよい任意の化合物であってもよい。
【００６２】
本発明者らは、驚くべきことに、スチレン−無水マレイン酸コポリマーおよびスチレン−無水マレイン酸コポリマーの誘導体からなる群から選択される少なくとも１種の粉砕剤を使用することが特に有利であり、ここで前記粉砕剤は、１：２から１５：１のモノマー単位比（スチレン単位：無水マレイン酸単位、Ｓ：ＭＡ）および５００から４０，０００ｇ／ｍｏｌの分子量Ｍｗを有することを見出した。
【００６３】
本発明の目的では、スチレン−無水マレイン酸コポリマー（ＳＭＡ）は、ポリマー鎖のこれらの「モノマー単位比」によって、即ち、無水マレイン酸（ＭＡ）単位に対するスチレン単位（Ｓ）のモノマー単位比（Ｓ：ＭＡ）によって定義され得る。
【００６４】
別の指示がない限り、（Ｓ：ＭＡ）比は、
・スチレン−無水マレイン酸コポリマーの誘導体（ＳＭＡ誘導体）；
・スチレン−無水マレイン酸コポリマーの反応生成物（ＳＭＡの反応生成物）；および
・スチレン−無水マレイン酸コポリマーの誘導体の反応生成物（ＳＭＡ誘導体の反応生成物）
のモノマー単位比を定義するために、同様に使用される。
【００６５】
前記反応生成物は、典型的には、ステップａ）において用意された炭酸カルシウム含有材料と、ステップｂ）において用意された前記少なくとも１種の粉砕剤との反応から生じる。
【００６６】
本明細書の以下の実施形態からより明らかになるように、したがって、モノマー単位比（Ｓ：ＭＡ）は、一方では、スチレン単位、修飾されたスチレン単位（ＳＭＡ誘導体中に存在する。）および両者の反応生成物を含み、他方では、無水マレイン酸単位、修飾された無水マレイン酸単位（ＳＭＡ誘導体中に存在する。）および両者の反応生成物を含む。
【００６７】
本発明の意味において、スチレン−無水マレイン酸コポリマーは、スチレンおよび無水マレイン酸を共重合させることによって得られる任意のポリマー、例えば、線状もしくは分岐ランダムコポリマー、線状もしくは分岐ブロックコポリマー、またはこれらの混合物であってもよい。
【００６８】
したがって、一実施形態によれば、少なくとも１種の粉砕剤は、バージンスチレン−無水マレイン酸コポリマー、即ち、非修飾スチレン−無水マレイン酸コポリマー（当技術分野では、ＳＭＡまたはＳＭＡｎｈとも称される。）から選択される。
【００６９】
好ましい実施形態によれば、少なくとも１種の粉砕剤は、スチレン−無水マレイン酸コポリマーの誘導体（ＳＭＡ誘導体）から選択され、好ましくは前記少なくとも１種の粉砕剤は、部分的にもしくは全体的に加水分解された無水マレイン酸単位および／または部分的にもしくは全体的にエステル化された無水マレイン酸単位および／または部分的にもしくは全体的にアミド化された無水マレイン酸単位および／または部分的にもしくは全体的にイミド化された無水マレイン酸単位を有するスチレン−無水マレイン酸コポリマーの誘導体から選択される。
【００７０】
スチレン−無水マレイン酸コポリマーの誘導体（ＳＭＡ誘導体）は、
ａ）  コポリマーを得るために、スチレンと無水マレイン酸を共重合させ、前記コポリマーを修飾ステップにさらにかけること；または
ｂ）  コポリマーを得るために、スチレンモノマーと無水マレイン酸モノマーを含む混合物を共重合させること（ここで、２つのモノマーの１つもしくは両方の少なくとも一部が修飾されたモノマーであり、場合によって、前記コポリマーが修飾ステップに供される。）
によって得られる任意のポリマーであってもよい。
【００７１】
好ましい実施形態において、ＳＭＡ誘導体は、コポリマーを得るために、スチレンおよび無水マレイン酸を共重合させて、前記コポリマーを修飾ステップにさらにかけることによって得られる任意のポリマーであってもよい。
【００７２】
前記コポリマーの修飾は、通常、スチレン−無水マレイン酸コポリマーの部分的または全面的な修飾を引き起こし、即ち、部分的にもしくは全体的に修飾されたモノマー単位を有するスチレン−無水マレイン酸コポリマーを生じる。したがって、本発明の意味におけるスチレン−無水マレイン酸コポリマーの誘導体は、部分的にもしくは全体的に修飾されたスチレン単位および／または部分的にもしくは全体的に修飾された無水マレイン酸単位を有し、好ましくは部分的に修飾されたスチレン単位および／または部分的に修飾された無水マレイン酸単位を有し、より好ましくは全体的に修飾されたスチレン単位および／または全体的に修飾された無水マレイン酸単位を有してもよい。
【００７３】
別の指示がない限り、本明細書で使用される場合「部分的に修飾された」という用語は、ＳＭＡ誘導体が、依然として修飾されていないモノマー単位、例えば、修飾されていないスチレン単位または修飾されていない無水マレイン酸単位を含むことを示す。それとは対照的に、「全体的に修飾された」という用語は、ＳＭＡ誘導体中に存在するいずれのモノマー単位、例えば、いずれのスチレン単位またはいずれの無水マレイン酸単位も修飾されていることを示す。同じ意味がより特定の修飾にも当てはまる。この点において、例えば、「部分的に加水分解された無水マレイン酸単位」という用語は、スチレン−無水マレイン酸コポリマーの誘導体は、依然として加水分解されていない無水マレイン酸単位も含んでもよいことを意味し、一方、「全体的に加水分解された無水マレイン酸単位」という用語は、ＳＭＡ誘導体の全ての無水マレイン酸単位は、加水分解された形態であることを意味する。
【００７４】
一実施形態によれば、スチレン−無水マレイン酸コポリマーの誘導体は、部分的にまたは全体的に修飾された無水マレイン酸単位を有する、好ましくは部分的に修飾された無水マレイン酸単位を有する、より好ましくは全体的に修飾された無水マレイン酸単位を有するスチレン−無水マレイン酸コポリマーから選択される。
【００７５】
別の実施形態によれば、スチレン−無水マレイン酸コポリマーの誘導体は、コポリマーを得るためにスチレンと無水マレイン酸を共重合させて、前記コポリマーを修飾ステップにさらにかけることによって得られるスチレン−無水マレイン酸コポリマーから選択され、前記誘導体は、部分的にまたは全体的に修飾された無水マレイン酸単位を有し、好ましくは部分的に修飾された無水マレイン酸単位を有し、より好ましくは全体的に修飾された無水マレイン酸単位を有する。
【００７６】
一実施形態によれば、修飾ステップは、金属水酸化物、アンモニア、アミン、イミン、アルコール、カルボン酸、無機酸、およびこれらの混合物との反応を含む。
【００７７】
好ましい実施形態によれば、修飾ステップは、金属水酸化物、好ましくはアルカリ金属水酸化物、より好ましくは水酸化ナトリウム、水酸化カリウム、およびこれらの混合物との反応を含む。
【００７８】
したがって、スチレン−無水マレイン酸コポリマーの誘導体は、コポリマーを得るためにスチレンと無水マレイン酸を共重合させ、および前記コポリマーを金属水酸化物、アンモニア、アミン、イミン、アルコール、カルボン酸、無機酸、およびこれらの混合物との反応を含む修飾ステップにさらにかけることによって得られたスチレン−無水マレイン酸コポリマーから選択され得、前記誘導体は、部分的にもしくは全体的に修飾された無水マレイン酸単位を有し、好ましくは部分的に修飾された無水マレイン酸単位を有し、より好ましくは全体的に修飾された無水マレイン酸単位を有する。
【００７９】
別の実施形態によれば、修飾ステップは、アルカリ金属水酸化物、アンモニア、第一級アミン、Ｃ１−Ｃ１０アルコール、Ｃ１−Ｃ１０カルボン酸、塩酸、リン酸、硫酸、およびこれらの混合物との反応を含む。
【００８０】
別の実施形態によれば、したがって、スチレン−無水マレイン酸コポリマーの誘導体は、コポリマーを得るためにスチレンと無水マレイン酸を共重合させ、前記コポリマーをアルカリ金属水酸化物、アンモニア、第一級アミン、Ｃ１−Ｃ１０アルコール、Ｃ１−Ｃ１０カルボン酸、塩酸、リン酸、硫酸、およびこれらの混合物との反応を含む修飾ステップにさらにかけることによって得られるスチレン−無水マレイン酸コポリマーから選択され、前記誘導体は、部分的にもしくは全体的に修飾された無水マレイン酸単位を有し、好ましくは部分的に修飾された無水マレイン酸単位を有し、より好ましくは全体的に修飾された無水マレイン酸単位を有する。
【００８１】
別の実施形態によれば、スチレン−無水マレイン酸コポリマーの誘導体は、コポリマーを得るためにスチレンと無水マレイン酸を共重合させ、前記コポリマーを水酸化ナトリウム、水酸化カリウム、およびこれらの混合物との反応を含む修飾ステップにさらにかけることによって得られるスチレン−無水マレイン酸コポリマーから選択され、前記誘導体は、部分的にもしくは全体的に修飾された無水マレイン酸単位を有し、好ましくは部分的に修飾された無水マレイン酸単位を有し、より好ましくは全体的に修飾された無水マレイン酸単位を有する。
【００８２】
上で本明細書に開示されたように、スチレン−無水マレイン酸コポリマーの誘導体は、部分的にもしくは全体的に修飾されたスチレン単位および／または部分的にもしくは全体的に修飾された無水マレイン酸単位を有するスチレン−無水マレイン酸コポリマーであってもよく、好ましくは前記ＳＭＡ誘導体は、部分的にまたは全体的に修飾された無水マレイン酸単位を有するスチレン−無水マレイン酸コポリマーであってもよい。本明細書で使用される場合、「修飾された」という用語は、ポリマーが、修飾ステップ、例えば、加水分解物（例えば、加水分解された無水マレイン酸単位）、エステル（例えば、エステル化された無水マレイン酸単位）、アミド（例えば、アミド化された無水マレイン酸単位）、およびイミド（例えば、イミド化された無水マレイン酸単位）の形成から得られてもよいモノマー単位を含むことを示す。
【００８３】
この点において、例えば、加水分解された無水マレイン酸単位を有するスチレン−無水マレイン酸コポリマーは、カルボキシル基［−Ｃ（＝Ｏ）ＯＨ］および／またはカルボキシレート基［−Ｃ（＝Ｏ）Ｏ−］を含んでもよい。これに応じて、エステル化された無水マレイン酸単位を有するスチレン−無水マレイン酸コポリマーは、メタノール、エタノール等のアルコールを用いた修飾ステップから得られたエステル基［−Ｃ（＝Ｏ）ＯＲ］を含んでもよく、一方、アミド化された無水マレイン酸単位を有するスチレン−無水マレイン酸コポリマーは、アンモニア、第一級アミン（例えば、メチルアミン、ジメチルアミノプロピルアミン）、および第二級アミン（例えば、ジメチルアミン）等のアミンを用いた修飾ステップから得られたアミド部分［−Ｃ（＝Ｏ）ＮＨＲ］を含んでもよい。イミド化された無水マレイン酸単位を有するスチレン−無水マレイン酸コポリマー中に存在するイミド部分［−Ｃ（＝Ｏ）ＮＨＣ（＝Ｏ）−］は、アンモニアまたは第一級アミン（例えば、メチルアミン、ジメチルアミノプロピルアミン）等のアミンを用いた修飾から生じてもよいが、無水マレイン酸単位の両方のカルボニル基上の単一アミン部分による求核置換が必要である。
【００８４】
一般に、化学的観点からは、無水マレイン酸単位の修飾は、第１のカルボニル基における少なくとも１つの修飾を含んでもよく、あるいは、無水マレイン酸単位の第２のカルボニル基における別の求核置換を含んでもよい。具体的には、これは、部分的にもしくは全体的にエステル化された無水マレイン酸単位を有するスチレン−無水マレイン酸コポリマー、同様に部分的にもしくは全体的にアミド化された無水マレイン酸単位を有するスチレン−無水マレイン酸コポリマーに当てはまり、これらのスチレン−無水マレイン酸コポリマーは、したがって、モノ−および／またはジエステル単位（即ち、「モノエステル化された」および／または「ジエステル化された」無水マレイン酸単位）を含んでもよく、同様にモノ−およびジアミドモノマー単位（即ち、「モノアミド化」および／または「ジアミド化」無水マレイン酸単位）を含んでもよい。
【００８５】
別の指示がない限り、「エステル化された無水マレイン酸単位」および「アミド化された無水マレイン酸単位」という用語は、両者とも、モノ−およびジ修飾された無水マレイン酸単位を包含する。
【００８６】
すでに上で概要を述べたように、イミド化されたスチレン−無水マレイン酸コポリマーは、無水マレイン酸単位の両方のカルボニル基の置換によって形成され、これがさらなる特定を重複するものにする。加水分解の修飾の場合、例えば、金属水酸化物を用いた修飾ステップにおいて、第１のカルボニル基における求核置換の後、ジカルボン酸またはジカルボキシレート単位はすでに得られている。したがって、「加水分解された」という用語は、２種のカルボン酸基［−Ｃ（＝Ｏ）ＯＨもしくは−Ｃ（＝Ｏ）Ｏ−または両者］の存在を意味し、無水マレイン酸基が、一加水分解されているまたは二加水分解されているかどうかの特定も必要でない。
【００８７】
一実施形態によれば、スチレン−無水マレイン酸コポリマーの誘導体は、部分的にもしくは全体的に加水分解された無水マレイン酸単位および／または部分的にもしくは全体的にエステル化された無水マレイン酸単位および／または部分的にもしくは全体的にアミド化された無水マレイン酸単位および／または部分的にもしくは全体的にイミド化された無水マレイン酸単位を有するスチレン−無水マレイン酸コポリマーから選択される。
【００８８】
一実施形態によれば、スチレン−無水マレイン酸コポリマーの誘導体は、部分的にまたは全体的に加水分解された無水マレイン酸単位を有する、好ましくは部分的に加水分解された無水マレイン酸単位を有する、より好ましくは全体的に加水分解された無水マレイン酸単位を有するスチレン−無水マレイン酸コポリマーから選択される。
【００８９】
一実施形態によれば、スチレン−無水マレイン酸コポリマーの誘導体は、部分的にもしくは全体的にエステル化された無水マレイン酸単位を有する、好ましくは部分的にエステル化された無水マレイン酸単位を有する、より好ましくは全体的にエステル化された無水マレイン酸単位を有するスチレン−無水マレイン酸コポリマーから選択される。
【００９０】
一実施形態によれば、スチレン−無水マレイン酸コポリマーの誘導体は、部分的にもしくは全体的にアミド化された無水マレイン酸単位を有する、好ましくは部分的にアミド化された無水マレイン酸単位を有する、より好ましくは全体的にアミド化された無水マレイン酸単位を有するスチレン−無水マレイン酸コポリマーから選択される。
【００９１】
一実施形態によれば、スチレン−無水マレイン酸コポリマーの誘導体は、部分的にもしくは全体的にイミド化された無水マレイン酸単位を有する、好ましくは部分的にイミド化された無水マレイン酸単位を有する、より好ましくは全体的にイミド化された無水マレイン酸単位を有するスチレン−無水マレイン酸コポリマーから選択される。
【００９２】
好ましい実施形態によれば、スチレン−無水マレイン酸コポリマーの誘導体は、
ａ）部分的にもしくは全体的に加水分解された無水マレイン酸単位；および／または
ｂ）部分的にもしくは全体的にモノ−および／またはジエステル化された無水マレイン酸単位；および／または
ｃ）部分的にもしくは全体的にモノ−および／またはジアミド化された無水マレイン酸単位；および／または
ｄ）部分的にもしくは全体的にイミド化された無水マレイン酸単位
を有するスチレン−無水マレイン酸コポリマーから選択される。
【００９３】
別の好ましい実施形態によれば、スチレン−無水マレイン酸コポリマーの誘導体は、
ａ）部分的に加水分解された無水マレイン酸単位；ならびに／または
ｂ）部分的にモノ−および／もしくはジエステル化された無水マレイン酸単位；ならびに／または
ｃ）部分的にモノ−および／もしくはジアミド化された無水マレイン酸単位；ならびに／または
ｄ）部分的にイミド化された無水マレイン酸単位
を有するスチレン−無水マレイン酸コポリマーから選択される。
【００９４】
さらに別の好ましい実施形態によれば、スチレン−無水マレイン酸コポリマーの誘導体は、
ａ）全体的に加水分解された無水マレイン酸単位；ならびに／または
ｂ）全体的にモノ−および／もしくはジエステル化された無水マレイン酸単位；ならびに／または
ｃ）全体的にモノ−および／もしくはジアミド化された無水マレイン酸単位；ならびに／または
ｄ）全体的にイミド化された無水マレイン酸単位
を有するスチレン−無水マレイン酸コポリマーから選択される。
【００９５】
本発明の別の実施形態によれば、スチレン−無水マレイン酸コポリマーの誘導体は、リチウム、ナトリウム、カリウム、カルシウム、マグネシウム、アンモニウム、イミニウム、およびこれらの混合物から選択される一価または二価カチオンで部分的にもしくは全体的に中和され得て、スチレン−無水マレイン酸コポリマーの誘導体中に存在するプロトンが、任意の前述のカチオンによって部分的にもしくは全体的に置換され得ることを意味する。前記中和は、例えば、金属水酸化物（例えば、水酸化ナトリウム、水酸化カリウム）、アミン（例えば、アンモニア、ポリエチレンイミン）、またはイミン等の試薬を用いて特定のｐＨ値への調整によって達成され得る。置換され得る典型的なプロトンは、カルボン酸［−Ｃ（＝Ｏ）ＯＨ］、スルホン酸［−Ｓ（＝Ｏ）２ＯＨ］、および／またはイミド［−Ｃ（＝Ｏ）ＮＨＣ（＝Ｏ）−］中に見出されるものである。当業者は、一価または二価カチオンによってプロトンを部分的にもしくは全体的に置換する方法を知っており、誘導体が部分的にもしくは全体的に中和されたかどうかを決定する方法も知っている。
【００９６】
しかし、スチレン−無水マレイン酸コポリマーの誘導体が、塩基性基（例えば、アミン）を含む場合、スチレン−無水マレイン酸コポリマーの誘導体はまた、Ｃ１−Ｃ１０カルボン酸（例えば、酢酸）、無機酸（例えば、塩酸、リン酸または硫酸）、およびこれらの混合物の添加によって中和され得る。
【００９７】
したがって、スチレン−無水マレイン酸コポリマーの誘導体は、部分的にもしくは全体的に修飾されたスチレン単位および／または部分的にもしくは全体的に修飾された無水マレイン酸単位を有するスチレン−無水マレイン酸コポリマーから選択され得、ここで、前記誘導体は、リチウム、ナトリウム、カリウム、カルシウム、マグネシウム、アンモニウム、イミニウム、およびこれらの混合物から選択される一価または二価カチオンで部分的にもしくは全体的に中和されている。
【００９８】
別の実施形態によれば、スチレン−無水マレイン酸コポリマーの誘導体は、部分的にもしくは全体的に加水分解された無水マレイン酸単位、および／または部分的にもしくは全体的にエステル化された無水マレイン酸単位、および／または部分的にもしくは全体的にアミド化された無水マレイン酸単位、および／または部分的にもしくは全体的にイミド化された無水マレイン酸単位を有するスチレン−無水マレイン酸コポリマーから選択され、ここで、前記誘導体は、リチウム、ナトリウム、カリウム、カルシウム、マグネシウム、アンモニウム、イミニウム、およびこれらの混合物から選択される一価または二価カチオンで部分的にまたは全体的に中和されている。
【００９９】
好ましい実施形態によれば、スチレン−無水マレイン酸コポリマーの誘導体は、
ａ）部分的にもしくは全体的に加水分解された無水マレイン酸単位；ならびに／または
ｂ）部分的にもしくは全体的にモノ−および／もしくはジエステル化された無水マレイン酸単位；ならびに／または
ｃ）部分的にもしくは全体的にモノ−および／もしくはジアミド化された無水マレイン酸単位；ならびに／または
ｄ）部分的にまたは全体的にイミド化された無水マレイン酸単位
を有するスチレン−無水マレイン酸コポリマーから選択され、
ここで、前記誘導体は、リチウム、ナトリウム、カリウム、カルシウム、マグネシウム、アンモニウム、イミニウム、およびこれらの混合物から選択される一価または二価カチオンで、部分的にまたは全体的に中和されている。
【０１００】
さらに別の実施形態によれば、スチレン−無水マレイン酸コポリマーの誘導体は、部分的にまたは全体的に加水分解された無水マレイン酸単位を有する、好ましくは部分的に加水分解された無水マレイン酸単位を有する、より好ましくは全体的に加水分解された無水マレイン酸単位を有するスチレン−無水マレイン酸コポリマーから選択され、ここで、前記誘導体は、リチウム、ナトリウム、カリウム、カルシウム、マグネシウム、アンモニウム、イミニウム、およびこれらの混合物から選択される一価または二価カチオンで部分的にまたは全体的に中和されている。
【０１０１】
さらに別の実施形態によれば、スチレン−無水マレイン酸コポリマーの誘導体は、部分的にまたは全体的にエステル化された無水マレイン酸単位を有する、好ましくは部分的にエステル化された無水マレイン酸単位を有する、より好ましくは全体的にエステル化された無水マレイン酸単位を有するスチレン−無水マレイン酸コポリマーから選択され、ここで、前記誘導体は、リチウム、ナトリウム、カリウム、カルシウム、マグネシウム、アンモニウム、イミニウム、およびこれらの混合物から選択される一価または二価カチオンで部分的にまたは全体的に中和されている。
【０１０２】
さらに別の実施形態によれば、スチレン−無水マレイン酸コポリマーの誘導体は、部分的にもしくは全体的にアミド化された無水マレイン酸単位を有する、好ましくは部分的にアミド化された無水マレイン酸単位を有する、より好ましくは全体的にアミド化された無水マレイン酸単位を有するスチレン−無水マレイン酸コポリマーから選択され、ここで、前記誘導体は、リチウム、ナトリウム、カリウム、カルシウム、マグネシウム、アンモニウム、イミニウム、およびこれらの混合物から選択される一価または二価カチオンで部分的にまたは全体的に中和されている。
【０１０３】
さらに別の実施形態によれば、スチレン−無水マレイン酸コポリマーの誘導体は、部分的にまたは全体的にイミド化された無水マレイン酸単位を有する、好ましくは部分的にイミド化された無水マレイン酸単位を有する、より好ましくは全体的にイミド化された無水マレイン酸単位を有するスチレン−無水マレイン酸コポリマーから選択され、ここで、前記誘導体は、リチウム、ナトリウム、カリウム、カルシウム、マグネシウム、アンモニウム、イミニウム、およびこれらの混合物から選択される一価または二価カチオンで部分的または全体的に中和されている。
【０１０４】
本発明の別の実施形態において、スチレン−無水マレイン酸コポリマーの誘導体は、部分的にまたは全体的に修飾されたスチレン単位をさらに含み、好ましくは部分的にまたは全体的に修飾されたスチレン単位は、全体的にまたは部分的にスルホン化されたスチレン単位であり、より好ましくは部分的にまたは全体的に修飾されたスチレン単位は、部分的にスルホン化されたスチレン単位であり、最も好ましくは、部分的にまたは全体的に修飾されたスチレン単位は、全体的にスルホン化されたスチレン単位である。
【０１０５】
好ましい実施形態によれば、スチレン−無水マレイン酸コポリマーの誘導体は、したがって
ａ）無水マレイン酸単位であって、
ｉ）部分的にもしくは全体的に加水分解された；ならびに／または
ｉｉ）部分的にもしくは全体的にモノ−および／もしくはジエステル化された；ならびに／または
ｉｉｉ）部分的にもしくは全体的にモノ−および／もしくはジアミド化された；ならびに／または
ｉｖ）部分的にもしくは全体的にイミド化された
もの；
ならびに／または
ｂ）  部分的にもしくは全体的にスルホン化されたスチレン単位
を有するスチレン−無水マレイン酸コポリマーから選択され、
ここで、前記スチレン−無水マレイン酸コポリマーの誘導体は、リチウム、ナトリウム、カリウム、カルシウム、マグネシウム、アンモニウム、イミニウム、およびこれらの混合物から選択される一価または二価カチオンで部分的にまたは全体的に中和されている。
【０１０６】
別の好ましい実施形態によれば、スチレン−無水マレイン酸コポリマーの誘導体は、したがって
ａ）無水マレイン酸単位であって、
ｉ）部分的に加水分解された；ならびに／または
ｉｉ）部分的にモノ−および／もしくはジエステル化された；ならびに／または
ｉｉｉ）部分的にモノ−および／もしくはジアミド化された；ならびに／または
ｉｖ）部分的にイミド化された
もの；
ならびに／または
ｂ）  部分的にもしくは全体的にスルホン化されたスチレン単位
を有するスチレン−無水マレイン酸コポリマーから選択され、
ここで、前記スチレン−無水マレイン酸コポリマーの誘導体は、リチウム、ナトリウム、カリウム、カルシウム、マグネシウム、アンモニウム、イミニウム、およびこれらの混合物から選択される一価または二価カチオンで部分的にまたは全体的に中和されている。
【０１０７】
さらに別の好ましい実施形態によれば、スチレン−無水マレイン酸コポリマーの誘導体は、
ａ）無水マレイン酸単位であって、
ｉ）全体的に加水分解された；または
ｉｉ）全体的にモノ−および／もしくはジエステル化された；または
ｉｉｉ）全体的にモノ−および／もしくはジアミド化された；または
ｉｖ）全体的にイミド化された
もの；
ならびに／または
ｂ）  部分的にまたは全体的にスルホン化されたスチレン単位
を有するスチレン−無水マレイン酸コポリマーから選択され、
ここで、前記スチレン−無水マレイン酸コポリマーの誘導体は、リチウム、ナトリウム、カリウム、カルシウム、マグネシウム、アンモニウム、イミニウム、およびこれらの混合物から選択される一価または二価カチオンで全体的に中和されている。
【０１０８】
部分的にもしくは全体的にエステル化された（モノ−および／またはジエステル化）無水マレイン酸単位および／または部分的にもしくは全体的にアミド化された（モノ−および／またはジアミド化）無水マレイン酸単位および／または部分的にもしくは全体的にイミド化された無水マレイン酸単位を有するスチレン−無水マレイン酸コポリマーは、直鎖、分枝、脂肪族、環式の飽和および不飽和オルガニル基で置換され得、好ましくは前記オルガニル基は、Ｃ１からＣ１０、より好ましくはＣ１からＣ５、最も好ましくはＣ１からＣ３個の総炭素原子を有する。
【０１０９】
本発明の目的では、ステップｂ）において用意される少なくとも１種の粉砕剤（即ち、スチレン−無水マレイン酸コポリマーおよびスチレン−無水マレイン酸コポリマーの誘導体の両方）は、１：２から１５：１のモノマー単位比（スチレン単位：無水マレイン酸単位、Ｓ：ＭＡ）を有してもよい。
【０１１０】
一実施形態によれば、ステップｂ）において用意される少なくとも１種の粉砕剤は、１：１から５：１、好ましくは１：１から４：１、より好ましくは１：１から３：１のモノマー単位比（Ｓ：ＭＡ）を有する。
【０１１１】
追加的または代替的には、少なくとも１種の粉砕剤はまた、５００から４０，０００ｇ／ｍｏｌの範囲であってもよい、その分子量ＭＷによって定義され得る。
【０１１２】
別の実施形態によれば、ステップｂ）において用意される少なくとも１種の粉砕剤は、１，０００から４０，０００ｇ／ｍｏｌ、好ましくは２，０００から３０，０００ｇ／ｍｏｌ、より好ましくは３，０００から２５，０００ｇ／ｍｏｌの分子量Ｍｗを有する。
【０１１３】
さらに別の実施形態によれば、ステップｂ）において用意される少なくとも１種の粉砕剤は、１，０００から４０，０００ｇ／ｍｏｌの分子量Ｍｗおよび１：１から５：１、好ましくは１：１から４：１、より好ましくは１：１から３：１のモノマー単位比（Ｓ：ＭＡ）を有する。
【０１１４】
さらに別の実施形態によれば、ステップｂ）において用意される少なくとも１種の粉砕剤は、２，０００から３０，０００ｇ／ｍｏｌの分子量Ｍｗおよび１：１から５：１、好ましくは１：１から４：１、より好ましくは１：１から３：１のモノマー単位比（Ｓ：ＭＡ）を有する。
【０１１５】
さらに別の実施形態によれば、ステップｂ）において用意される少なくとも１種の粉砕剤は、３，０００から２５，０００ｇ／ｍｏｌの分子量Ｍｗおよび１：１から５：１、好ましくは１：１から４：１、より好ましくは１：１から３：１のモノマー単位比（Ｓ：ＭＡ）を有する。
【０１１６】
少なくとも１種の粉砕剤は、非希釈の形態または水性溶液の形態で用意され得る。非希釈の形態は、例えば、粉末またはフレークを含んでもよく、本質的に水を含まない。
【０１１７】
本発明の一実施形態によれば、少なくとも１種の粉砕剤は、したがって、前記少なくとも１種の粉砕剤の総重量に対して、好ましくは５．０重量％以下、より好ましくは２．０重量％以下、さらにより好ましくは１．５重量％以下、最も好ましくは０．０１から１．２重量％の水を含有する非希釈の形態で用意される。
【０１１８】
好ましい実施形態によれば、ステップｂ）において用意される少なくとも１種の粉砕剤は、水性溶液の形態で用意される。
【０１１９】
少なくとも１種の粉砕剤が、水性溶液として用意される場合、前記溶液は定義された量の前記少なくとも１種の粉砕剤を含んでもよく、ここで、粉砕ステップｃ）の混合物中の総水分量を１０．０重量％以下に維持するために、極めて濃厚な溶液が好ましくあり得る。
【０１２０】
一実施形態によれば、ステップｂ）において用意される少なくとも１種の粉砕剤は、前記少なくとも１種の粉砕剤の溶液の総重量に対して、５．０から５０．０重量％、好ましくは１０．０から４５．０重量％、より好ましくは２０．０から４０．０重量％を含む水性溶液の形態で用意される。
【０１２１】
別の実施形態によれば、前記水性溶液は、ｐＨ４．０から１２．０、好ましくはｐＨ６．０から１１．０、より好ましくはｐＨ７．５から１０．５の範囲のｐＨ値を有する。
【０１２２】
少なくとも１種の粉砕剤の量は、特定のニーズに適合されてもよい。多くの場合、粉砕剤の量は、ステップａ）において用意される炭酸塩含有材料の比表面積に基づいてもよい。本発明によれば、前記ステップｂ）において用意される少なくとも１種の粉砕剤の量は、ＢＥＴ窒素法によって測定される、炭酸カルシウム含有材料の比表面積に対して０．０５から１５０ｍｇ／ｍ２の範囲である。明確な規定がない限り、少なくとも１種の粉砕剤の量は、総量と理解される。前記粉砕剤が、一度に添加される場合、指示された量は、したがって前記一度の量を表す。それに応じて、粉砕剤が複数の部分で添加される場合、指示された量は、したがって前記部分の総量を表す。
【０１２３】
本発明による方法の一実施形態において、ステップｂ）において用意される前記少なくとも１種の粉砕剤の量は、ＢＥＴ窒素法によって測定される、炭酸カルシウム含有材料の比表面積に対して、０．１から１００．０ｍｇ／ｍ２、好ましくは０．２から７５．０ｍｇ／ｍ２、より好ましくは０．２から５０．０ｍｇ／ｍ２の範囲である。
【０１２４】
別の実施形態によれば、ステップｂ）において用意される前記少なくとも１種の粉砕剤の量は、０．１から２５．０ｍｇ／ｍ２、好ましくは０．２から１５．０ｍｇ／ｍ２の範囲である。
【０１２５】
しかし、ステップｂ）において用意される前記少なくとも１種の粉砕剤の量はまた、ステップａ）において用意される炭酸カルシウム含有材料の総乾燥重量に基づいてもよい。
【０１２６】
一実施形態によれば、ステップｂ）において用意される前記少なくとも１種の粉砕剤の量はしたがって、炭酸カルシウム含有材料の総乾燥重量に対して、０．０５から５．０重量％、好ましくは０．１から３．０重量％、より好ましくは０．１５から２．０重量％の範囲である。
【０１２７】
別の実施形態によれば、ステップｂ）において用意される前記少なくとも１種の粉砕剤の量は、炭酸カルシウム含有材料の総乾燥重量に対して、０．０１から１．０重量％、好ましくは０．０５から０．７５重量％、より好ましくは０．１から０．５重量％の範囲である。
【０１２８】
方法のステップｃ）
本発明による方法のステップｃ）によれば、ステップａ）において用意された炭酸カルシウム含有材料を、ステップｂ）において用意された少なくとも１種の粉砕剤と接触させることによって得られた混合物は、少なくとも１つの粉砕ユニット中で乾式粉砕されて、乾式粉砕された鉱物充填材が得られる。
【０１２９】
本発明の意味において「乾式粉砕された」または「乾式粉砕する」という用語は、ミルを用いることによる（例えば、ボールミルによる）固体材料の粉砕を表し、ここで、粉砕される前記材料は、前記材料の総重量に対して１０重量％以下の総水分量を有する。
【０１３０】
本発明の目的では、当技術分野で公知の任意の適切なミルを使用してもよい。しかし、前記少なくとも１つの粉砕ユニットは、好ましくはボールミルである。ステップｃ）は、少なくとも１つの粉砕ユニットを用いることによって実施され、即ち、例えば、ボールミル、準自生粉砕ミルまたは自生粉砕ミルから選択され得る、一連の粉砕ユニットを使用することも可能であることに留意するべきである。
【０１３１】
粉砕される混合物中に存在する水の量は、前記混合物の総重量に対する、総水分量によって表され得る。典型的には、乾式粉砕法は、前記混合物の総重量に対して、１０．０重量％以下の総水分を有する混合物を用いて実施される。
【０１３２】
一実施形態によれば、ステップｃ）の混合物中の総水分量は、前記混合物の総重量に対して、５．０重量％以下、好ましくは２．０重量％以下、より好ましくは１．０重量％以下である。
【０１３３】
別の実施形態によれば、ステップｃ）の混合物中の総水分量は、前記混合物の総重量に対して、５．０重量％以下、好ましくは２．０重量％以下、より好ましくは１．０重量％以下であり、ここで、ステップｃ）の混合物中の総水分量は、前記混合物の総重量に対して、好ましくは０．０３重量％の下限値を有する。
【０１３４】
本発明による方法のさらに別の実施形態によれば、ステップｃ）の混合物中の総水分量は、前記混合物の総重量に対して、０．２重量％以下、好ましくは０．１重量％以下、より好ましくは０．０３から０．０７重量％の間である。
【０１３５】
ステップａ）において用意された炭酸カルシウム含有材料は、ステップｂ）において用意された前記少なくとも１種の粉砕剤との反応を受けて、前記成分が相互に接触して混合物を形成してもよい。前記反応生成物は、このようにして、ステップｃ）の混合物中に存在し得るだけでなく、以下の任意の方法のステップ中に存在してもよい。このような反応生成物は、炭酸カルシウム含有材料の表面上に形成され得、これは炭酸カルシウム含有材料の表面に結合された１種以上の反応生成物を生じさせ得る。しかし、前記反応生成物はまた、ステップｃ）における前記混合物中、または以下の方法のステップの任意のものの中に存在する任意の他の成分に結合されることなしに、混合物中に存在してもよい。
【０１３６】
したがって、本発明による方法の一実施形態において、ステップｃ）の混合物は、
ｉ）ステップａ）において用意された炭酸カルシウム含有材料と、
ｉｉ）ステップｂ）において用意された少なくとも１種の粉砕剤との
接触によって得られてもよく、
ここで、１つまたは両方の成分の少なくとも一部は、ステップａ）において用意された炭酸カルシウム含有材料とステップｂ）において用意された前記少なくとも１種の粉砕剤との反応から生じた１種以上の反応生成物の形態で、前記混合物中に存在してもよい。
【０１３７】
別の実施形態によれば、ステップｃ）の前記混合物は、ステップｂ）において用意される少なくとも１種の粉砕剤の１種以上のリチウム、ナトリウム、カリウム、ストロンチウム、カルシウム、マグネシウムおよび／またはアルミニウム塩を含む。
【０１３８】
本発明による方法のステップｃ）によれば、炭酸カルシウム含有材料と少なくとも１種の粉砕剤を接触させることによって得られた混合物は、少なくとも１つの粉砕ユニット中で乾式粉砕されて、乾式粉砕された鉱物充填材が得られる。
【０１３９】
この点において、粉砕ステップｃ）の前にまたはその間に、ステップａ）およびｂ）で用意された成分を相互に接触させることによって、本発明による方法のステップｃ）において粉砕される混合物を得ることが可能である。さらに、粉砕の前にまたはその間に、成分を１つ以上の部分で相互に接触させることによって、前記混合物を得ることが可能である。
【０１４０】
一実施形態によれば、粉砕ステップｃ）の混合物は、前記粉砕ステップの前に、ステップａ）において用意された炭酸カルシウム含有材料とステップｂ）において用意された少なくとも１種の粉砕剤とを同時に接触させることによって得られた。
【０１４１】
別の実施形態によれば、粉砕ステップｃ）の混合物は、前記粉砕ステップの前に、ステップａ）において用意された炭酸カルシウム含有材料とステップｂ）において用意された少なくとも１種の粉砕剤の第１の部分とを同時に接触させることによって得られ、ここで、少なくとも１種の粉砕剤の第２の部分は、粉砕ステップｃ）の間に添加される。
【０１４２】
本発明者らは、粉砕ステップｃ）が好ましくは高温で実施されることをさらに見出している。本発明による方法の目的のためには、６５℃から２００℃の範囲の温度が特に適している。
【０１４３】
別の実施形態によれば、ステップｄ）における温度は、７０℃から１８０℃、好ましくは７５℃から１６０℃、より好ましくは８０℃から１５０℃の範囲である。
【０１４４】
方法のステップｃ）は、少なくとも１つの粉砕ユニット中において、炭酸カルシウム含有材料と少なくとも１種の粉砕剤を接触させることによって得られた混合物を乾式粉砕して、乾式粉砕された鉱物充填材を得るステップを含む。
【０１４５】
一実施形態において、粉砕ステップｃ）の後で得られた乾式粉砕された鉱物充填材は、０．５から１００．０μｍ、好ましくは１．０から３０．０μｍの範囲の重量メジアン粒径ｄ５０を有する。
【０１４６】
方法のステップｄ）
方法のステップｃ）で得られた乾式粉砕された鉱物充填材は、続いて分級ステップｄ）に供される。
【０１４７】
前記分級ステップにおいて、ステップｃ）の乾式粉砕された鉱物充填材は、少なくとも２つの画分、即ち、粗画分および微細画分に分けられる。
【０１４８】
一般に、分級ステップは、ある種の粒径を有する供給原料画分を、それぞれが異なる粒径を有する、粗画分および微細画分に分割する役割を果たす。典型的には、粗画分は、供給原料画分のものより大きなｄ５０値を有し、一方、微細画分は、供給原料画分のものより小さなｄ５０値を有する。この目的ために、ふるい分け装置および遠心機またはサイクロン等の重力式装置、ならびに前述の装置の任意の組合せを使用してもよい。
【０１４９】
一実施形態によれば、ステップｃ）の乾式粉砕された鉱物充填材は、サイクロンを用いて分級される。
【０１５０】
別の実施形態によれば、ステップｄ）の微細な鉱物充填材は、０．４から４０．０μｍ、好ましくは０．６から２０．０μｍ、より好ましくは０．７から１０．０μｍの範囲の重量メジアン粒径ｄ５０を有する。
【０１５１】
すでに上で説明したように、ステップｃ）の乾式粉砕された鉱物充填材は、ステップｄ）において分級されて粗画分および微細画分が得られ、ここで、粗画分は、取り除かれるまたは乾式粉砕ステップｃ）に供され、微細画分は、最終生成物を表してもよい微細な鉱物充填材と称し、または１つ以上の以下の場合による方法のステップに使用し得る。
【０１５２】
分級ステップｄ）において得られた粗画分も使用するために、前記粗い材料は、リサイクルされ得る。したがって、好ましい実施形態において、ステップｄ）の粗画分は乾式粉砕ステップｃ）に供される。
【０１５３】
方法のステップｅ）
本発明による方法は、場合による乾燥ステップｅ）をさらに含む。前記乾燥ステップにおいて、分級ステップｄ）で得られた微細な鉱物充填材は乾燥されて、乾燥された鉱物充填材が得られる。
【０１５４】
乾式粉砕ステップｃ）の混合物中の総水分量は、非常に低い場合もあり得る。こうした場合、例えば、ステップｃ）の混合物中の総水分量が、前記混合物の総重量に対して、０．２重量％以下、好ましくは０．１重量％以下、より好ましくは０．０３から０．０７重量％の間である場合、本発明による方法は、分級ステップｄ）の後でなにも乾燥ステップを含まない。
【０１５５】
したがって、一実施形態によれば、鉱物充填材生成物を調製する方法は、以下のステップ：
ａ）  炭酸カルシウム含有材料を用意するステップ、
ｂ）  少なくとも１種の粉砕剤を用意するステップ、
ｃ）  少なくとも１つの粉砕ユニット中で、
ｉ）ステップａ）において用意された炭酸カルシウム含有材料を、
ｉｉ）ステップｂ）において用意された少なくとも１種の粉砕剤と
接触させることによって得られた混合物中で炭酸カルシウム含有材料を乾式粉砕して、乾式粉砕された鉱物充填材を得るステップ、および
ｄ）  ステップｃ）の乾式粉砕された鉱物充填材を分級して、粗画分および微細画分を得るステップであって、粗画分は、取り除かれるかまたは乾式粉砕ステップｃ）に供され、且つ微細画分を、微細な鉱物充填材と称する、ステップ
を含み、
ステップｃ）の混合物中の総水分量は、前記混合物の総重量に対して１０．０重量％以下であり、
ステップｂ）において用意される少なくとも１種の粉砕剤の量は、ＢＥＴ窒素法によって測定される、炭酸カルシウム含有材料の比表面積に対して０．０５から１５０ｍｇ／ｍ２の範囲であり、
ステップｃ）における温度は、６５℃から２００℃の範囲であり、並びに
少なくとも１種の粉砕剤は、スチレン−無水マレイン酸コポリマーおよびスチレン−無水マレイン酸コポリマーの誘導体からなる群から選択され、且つ１：２から１５：１のモノマー単位比（スチレン単位：無水マレイン酸単位、Ｓ：ＭＡ）および５００から４０，０００ｇ／ｍｏｌの分子量Ｍｗを有する。
【０１５６】
ステップｃ）の混合物はまた、より高い総水分量を有してもよいが、前記混合物の総重量に対して、依然として１０．０重量％以下である。例えば、前記混合物の総水分量は、前記混合物の総重量に対して、５．０重量％以下、好ましくは２．０重量％以下、より好ましくは１．０重量％以下であってもよい。これらの場合、前記乾燥された鉱物充填材の総重量に対して１．０重量％未満の総水分量を有する乾燥された鉱物充填材を得るために、ステップｃ）に続いて乾燥ステップは必須であり得る。
【０１５７】
別の実施形態によれば、したがって、鉱物充填材生成物を調製する方法は、以下のステップ：
ａ）  炭酸カルシウム含有材料を用意するステップ、
ｂ）  少なくとも１種の粉砕剤を用意するステップ、
ｃ）  少なくとも１つの粉砕ユニットにおいて、
ｉ）ステップａ）において用意された炭酸カルシウム含有材料を、
ｉｉ）ステップｂ）において用意された少なくとも１種の粉砕剤と
接触させることによって得られた混合物中で、炭酸カルシウム含有材料を乾式粉砕して、乾式粉砕された鉱物充填材を得るステップ、
ｄ）  ステップｃ）の乾式粉砕された鉱物充填材を分級して、粗画分および微細画分を得るステップであって、粗画分は、取り除かれるかまたは乾式粉砕ステップｃ）に供され、且つ微細画分を微細な鉱物充填材と称する、ステップ、並びに
ｅ）  ステップｄ）の微細な鉱物充填材を乾燥させて、前記乾燥された鉱物充填材の総重量に対して１．０重量％未満の総水分量を有する乾燥された鉱物充填材を得るステップ
を含み、ここで
ステップｃ）の混合物中の総水分量は、前記混合物の総重量に対して１０．０重量％以下であり；
ステップｂ）において用意される少なくとも１種の粉砕剤の量は、ＢＥＴ窒素法によって測定される、炭酸カルシウム含有材料の比表面積に対して０．０５から１５０ｍｇ／ｍ２の範囲であり；
ステップｃ）における温度は、６５℃から２００℃の範囲であり、並びに
少なくとも１種の粉砕剤は、スチレン−無水マレイン酸コポリマーおよびスチレン−無水マレイン酸コポリマーの誘導体からなる群から選択され、且つ１：２から１５：１のモノマー単位比（スチレン単位：無水マレイン酸単位、Ｓ：ＭＡ）および５００から４０，０００ｇ／ｍｏｌの分子量Ｍｗを有する。
【０１５８】
特に、ステップｂ）において用意される少なくとも１種の粉砕剤が、上で本明細書に記載されているように水性溶液の形態で用意される場合、このような乾燥ステップは必須であり得る。しかし、前記少なくとも１種の粉砕剤の総量は通常少ないので、前記粉砕剤の水性溶液の形態での供給は、どんな場合でも必須の乾燥ステップが必要なわけではないことに留意されたい。
【０１５９】
典型的には、本発明の方法による乾燥ステップは、当業者に公知の任意の乾燥方法によって実施され得る。
【０１６０】
一実施形態によれば、乾燥ステップｅ）は噴霧乾燥ステップであり、好ましくは前記噴霧乾燥ステップは、９０℃から１３０℃、好ましくは１００℃から１２０℃の範囲の塔温度で実施される。
【０１６１】
乾燥ステップｅ）によって、前記乾燥された鉱物充填材の総重量に対して１．０重量％以下の低い総水分量を有する、乾燥された鉱物充填材が得られた。
【０１６２】
別の実施形態によれば、ステップｅ）の乾燥された鉱物充填材は、前記乾燥された鉱物充填材の総重量に対して、０．５重量％以下、好ましくは０．２重量％以下の総水分量を有する。
【０１６３】
さらに別の実施形態によれば、ステップｅ）の乾燥された鉱物充填材は、前記乾燥された鉱物充填材の総重量に対して、０．０１から０．１５重量％の間、好ましくは０．０２から０．１０重量％の間、より好ましくは０．０３から０．０７重量％の間の総水分量を有する。
【０１６４】
場合による処理ステップ
本発明による方法が、場合による乾燥ステップを含むまたは含まないとは関係なく、前記方法は、ステップｄ）において得られた微細な鉱物充填材および／またはステップｅ）において得られた乾燥された鉱物充填材を少なくとも１種の疎水化剤で処理する、場合によるステップ（「処理ステップ」とも称される。）をさらに含んでもよい。前記処理ステップによって、得られた鉱物充填材生成物の少なくとも一部の表面上に処理層が形成される。
【０１６５】
したがって、一実施形態によれば、鉱物充填材生成物を調製する方法は、以下のステップ：
ａ）  炭酸カルシウム含有材料を用意するステップ、
ｂ）  少なくとも１種の粉砕剤を用意するステップ、
ｃ）  少なくとも１つの粉砕ユニットにおいて、
ｉ）ステップａ）において用意された炭酸カルシウム含有材料を、
ｉｉ）ステップｂ）において用意された少なくとも１種の粉砕剤と
接触させることによって得られた混合物中で、炭酸カルシウム含有材料を乾式粉砕して、乾式粉砕された鉱物充填材を得るステップ、
ｄ）  ステップｃ）の乾式粉砕された鉱物充填材を分級して、粗画分および微細画分を得るステップであって、粗画分は、取り除かれるかまたは乾式粉砕ステップｃ）供され、且つ微細画分を、微細な鉱物充填材と称する、ステップ、
ｅ）  場合によって、ステップｄ）の微細な鉱物充填材を乾燥させて、前記乾燥された鉱物充填材の総重量に対して１．０重量％未満の総水分量を有する乾燥された鉱物充填材を得るステップ、および
ｆ）  場合によって、ステップｄ）の微細な鉱物充填材および／またはステップｅ）の乾燥された鉱物充填材を、疎水化剤で処理して、表面処理された生成物を得るステップであって、前記生成物が、その少なくとも一部の表面上に処理層を有するものであるステップ
を含み、ここで
ステップｃ）の混合物中の総水分量は、前記混合物の総重量に対して１０．０重量％以下であり、
ステップｂ）において用意される少なくとも１種の粉砕剤の量は、ＢＥＴ窒素法によって測定される、炭酸カルシウム含有材料の比表面積に対して０．０５から１５０ｍｇ／ｍ２の範囲であり、
ステップｃ）における温度は、６５℃から２００℃の範囲であり、
少なくとも１種の粉砕剤は、スチレン−無水マレイン酸コポリマーおよびスチレン−無水マレイン酸コポリマーの誘導体からなる群から選択され、１：２から１５：１のモノマー単位比（スチレン単位：無水マレイン酸単位、Ｓ：ＭＡ）および５００から４０，０００ｇ／ｍｏｌの分子量Ｍｗを有する。
【０１６６】
場合による処理ステップで使用される前記疎水化剤は、鉱物充填材生成物の少なくとも一部の表面上に疎水性の処理層を形成することが可能である、当業者に公知の任意の作用物質であってもよい。
【０１６７】
一実施形態において、疎水化剤は、６から２４個の鎖炭素原子を有する脂肪酸、一置換コハク酸無水物、アルキルリン酸エステル、ポリヒドロゲンシロキサン、ポリジメチルシロキサン、およびこれらの混合物からなる群から選択される。
【０１６８】
別の実施形態によれば、疎水化剤は、６から２４個の鎖炭素原子を有する脂肪酸であり、好ましくは、ステアリン酸、ベヘン酸、パルミチン酸、イソステアリン酸、モンタン酸、カプリン酸、ラウリン酸、ミリスチン酸、これらの塩、およびこれらの混合物からなる群から選択され、より好ましくはステアリン酸および／またはその塩である。
【０１６９】
別の実施形態によれば、疎水化剤は、アルケニルコハク酸無水物である。
【０１７０】
さらに別の実施形態によれば、疎水化剤は、アルキルリン酸エステルである。
【０１７１】
さらに別の実施形態によれば、疎水化剤は、ポリヒドロゲンシロキサン、ポリジメチルシロキサン、およびこれらの混合物から選択される。
【０１７２】
本発明による方法のいくつかの実施形態において、処理ステップにおける温度は、７０℃から１４０℃、好ましくは７５℃から１３０℃、より好ましくは８０℃から１２５℃の範囲である。
【０１７３】
処理ステップは、乾燥ステップの最後に直接実施される場合もあり得る。一実施形態において、したがって、乾燥ステップｅ）は、乾燥チャンバーを含む乾燥ユニット中で実施され、ステップｆ）の疎水化剤は、乾燥チャンバー中への前記作用物質の直接噴射によって乾燥された鉱物充填材と接触される。
【０１７４】
鉱物充填材生成物
すでに上で説明したように、材料の吸水感受性は、前記材料の表面上に吸収された水分の量を指し、規定された湿性雰囲気に暴露した後、試料上に吸収された水分のｍｇ／ｇで表される。
【０１７５】
この点において、分級ステップｄ）および／または場合による乾燥ステップｅ）後に得られる微細な鉱物充填材は、１２．０ｍｇ／ｇ以下、好ましくは１０．０ｍｇ／ｇ以下、最も好ましくは８．０ｍｇ／ｇ以下の吸水感受性を有し得る。
【０１７６】
別の実施形態において、場合による処理ステップによって得られる鉱物充填材生成物は、３．０ｍｇ／ｇ以下、好ましくは２．５ｍｇ／ｇ以下、最も好ましくは２．０ｍｇ／ｇ以下の吸水感受性を有し得る。
【０１７７】
別の実施形態において、場合による処理ステップによって得られる鉱物充填材生成物は、０．９ｍｇ／ｇ以下、好ましくは０．８ｍｇ／ｇ以下、より好ましくは０．７ｍｇ／ｇ以下、最も好ましくは０．６ｍｇ／ｇ以下の吸水感受性を有する。
【０１７８】
別の実施形態において、場合による処理ステップによって得られる鉱物充填材生成物は、０．１から０．９ｍｇ／ｇ、好ましくは０．２から０．８ｍｇ／ｇ、最も好ましくは０．２から０．６ｍｇ／ｇの吸水感受性を有する。
【０１７９】
いくつかの特定の場合、例えば、鉱物充填材生成物の高い比表面積の場合、吸水感受性は、適切には、前記生成物の比表面積に基づいて定義される（標準化吸水感受性と称される。）。
【０１８０】
一実施形態によれば、場合による処理ステップによって得られる鉱物充填材生成物は、ＢＥＴ窒素法によって測定される、前記生成物の比表面積に対して、０．１８ｍｇ／ｍ２以下、好ましくは０．１７ｍｇ／ｍ２以下、より好ましくは０．１６ｍｇ／ｍ２以下、最も好ましくは０．１５ｍｇ／ｍ２以下の標準化吸水感受性を有する。
【０１８１】
一実施形態によれば、場合による処理ステップによって得られる鉱物充填材生成物は、ＢＥＴ窒素法によって測定される、前記生成物の比表面積に対して、０．１０から０．１８ｍｇ／ｍ２、好ましくは０．１１から０．１７ｍｇ／ｍ２、最も好ましくは０．１２から０．１６ｍｇ／ｍ２の標準化吸水感受性を有する。
【０１８２】
別の実施形態によれば、分級ステップｄ）および／または場合による乾燥ステップｅ）の後に得られる鉱物充填材生成物は、ＢＥＴ窒素法によって測定される、０．１から２０．０ｍ２／ｇ、より好ましくは３．０から１４．０ｍ２／ｇの範囲の比表面積を有する。
【０１８３】
さらに別の実施形態によれば、場合による処理ステップによって得られる鉱物充填材生成物はまた、ＢＥＴ窒素法によって測定される、０．１から２０．０ｍ２／ｇ、より好ましくは３．０から１４．０ｍ２／ｇの範囲の比表面積を有する。
【０１８４】
本発明による方法によって、低い総揮発性物質含量および特に高い揮発性物質発生温度が実現され得る。
【０１８５】
一実施形態において、本発明による鉱物充填材生成物は、２００℃以上、好ましくは２３０℃以上、より好ましくは２５０℃以上の揮発性物質発生温度を有し得る。これらの値は、本発明による方法のステップｄ）の微細な鉱物充填材に、乾燥ステップｅ）の乾燥された鉱物充填材におよび場合による処理ステップによって得られる生成物に同様に当てはまる。
【０１８６】
本発明の鉱物充填材生成物は、ポリマー組成物、製紙、紙塗工、農業用途、塗料、接着剤、シーリング材、建設用途、および／または美容用途に使用してもよく、好ましくは、前記鉱物充填材生成物は、ポリマー組成物に使用される。
【０１８７】
鉱物充填材生成物は、低い吸水感受性を有するので、コート紙の印刷性を適合させるために紙塗工に有利に使用され得る。さらに、鉱物充填材生成物はまた、外装用塗料および浴室用塗料に使用し得、これは、このような塗料で処理された表面上のかびの増殖を抑制し得る。
【０１８８】
いくつかの前述の用途（例えば、コーティングまたは塗料用）は、本発明による方法によって得られる鉱物充填材生成物を含む水性スラリーの調製を含む。このような水性スラリーは、水の添加によって本発明の鉱物充填材生成物から容易に調製され得、前記スラリーの総重量に対して、例えば、１０．０から８５．０重量％の固体含量を有するスラリーを得る。
【０１８９】
ポリマー用途における充填材材料として、本発明による鉱物充填材生成物を使用することはまた、特に有利である。例えば、前記充填材は、ポリ塩化ビニル、ポリオレフィン、およびポリスチレン等の熱可塑性ポリマー中に使用してもよく、これらのポリマーは、従来の炭酸カルシウム充填材に比較して、充填材載荷の増加を可能にし得る。
【０１９０】
さらに、鉱物充填材生成物はまた、ポリマーコーティングに使用することができ、コーティングは、表面の疎水性を増加させるために、フォイル等のポリマー物品の前記表面上に適用されてもよい（例えば、水に対して測定される接触角の増加によって反映される。）。
【０１９１】
一実施形態によれば、鉱物充填材生成物は、
ａ）  少なくとも１種のポリマー樹脂；および
ｂ）  ポリマー組成物の総重量に対して、０．１から９０．０重量％、好ましくは１．０から８５．０重量％、より好ましくは２．０から４５．０重量％の、本発明による方法によって得られる鉱物充填材生成物
を含むポリマー組成物中に使用される。
【０１９２】
別の実施形態によれば、前記少なくとも１種のポリマー樹脂は可塑性樹脂であり、好ましくは、ポリオレフィン、ポリ塩化ビニル、またはポリスチレンである。
【０１９３】
別の実施形態によれば、前記少なくとも１種のポリマー樹脂はポリオレフィンであり、好ましくはポリエチレンまたはポリプロピレンである。
【０１９４】
さらに別の実施形態によれば、前記少なくとも１種のポリマー樹脂はポリ塩化ビニルである。
【０１９５】
さらに別の実施形態によれば、前記少なくとも１種のポリマー樹脂はポリスチレンである。
【０１９６】
本発明のポリマー組成物は、ブローフィルム、シート、またはパイププロファイルの製造を含めたいくつかのプロセスに、パイプ、プロファイル、ケーブル、繊維等の押出成型等のプロセスに、圧縮成型、射出成型、熱成形、吹き込み成型、回転成型等に使用し得る。
【０１９７】
この点において、前記ポリマー組成物は、ポリマー物品の製造に直接使用し得る。したがって、本発明の一実施形態において、ポリマー組成物は、ポリマー組成物の総重量に対して、１から５０重量％、好ましくは５から４５重量％、最も好ましくは１０から４０重量％の量の鉱物充填材生成物を含む。
【０１９８】
代替の実施形態において、ポリマー組成物は、マスターバッチとして使用し得る。
【０１９９】
「マスターバッチ」という用語は、最終用途の生成物を調製するために使用されるポリマー組成物中の濃度より高濃度の鉱物充填材生成物を有する組成物を表す。即ち、マスターバッチは、最終用途の生成物を調製するのに適したポリマー組成物を得るため等に、さらに希釈される。
【０２００】
例えば、マスターバッチとして使用されるのに適している本発明によるポリマー組成物は、ポリマー組成物の総重量に対して、５０から９５重量％、好ましくは６０から９５重量％、より好ましくは７０から９５重量％の量の鉱物充填材生成物を含む。
【実施例】
【０２０１】
本発明の範囲および利益は、本発明の実施形態を例示することが意図される、以下の実施例に基づいてよりよく理解することができる。しかし、実施例は、どのような形ででも特許請求の範囲を限定するものとは解釈されない。
【０２０２】
重量平均分子量ＭＷ
本明細書で使用される場合、重量平均分子量ＭＷは、ＧＰＣ（ＳＥＣ）を用いて以下の通り測定され得る。
【０２０３】
乾燥ポリマーの９０ｍｇに相当する試料を、１０ｍｌフラスコ中に導入し、少なくとも１ｍｌの５Ｍ  ＮａＯＨ水溶液を、４８時間内のｐＨ値変化が０．３ｐＨ単位以下になるまで添加する。追加の０．０４重量％のジメチルホルムアミドを有する移動相を、総質量が１０ｇに達するまで添加する。ｐＨ９の移動相の組成は、以下の通りである：０．０５Ｍ  ＮａＨＣＯ３、０．１Ｍ  ＮａＮＯ３、０．０２Ｍトリエタノールアミン、０．０３重量％のＮａＮ３。
【０２０４】
ＳＥＣ装置は、流量が０．８ｍｌ／ｍｉｎに設定された、定組成Ｗａｔｅｒｓ（商標）５１５タイプポンプ、Ｗａｔｅｒｓ（商標）７１７＋試料交機器、長さ６ｃｍであり、４０ｍｍの内径を有する、プレカラムタイプＧｕａｒｄ  Ｃｏｌｕｍｎ  Ｕｌｔｒａｈｙｄｒｏｇｅｌ  Ｗａｔｅｒｓ（商標）を含むキルン、続いて、長さ３０ｃｍであり、７．８ｍｍの内径を有する、リニアカラムタイプＵｌｔｒａｈｙｄｒｏｇｅｌ  Ｗａｔｅｒｓ（商標）からなる。
【０２０５】
検出は、Ｗａｔｅｒｓ（商標）４１０示差屈折計によって実施する。キルンを６０℃の温度まで加熱し、屈折計を４５℃の温度まで加熱する。
【０２０６】
ＳＥＣは、２，０００から１・１０６ｇ／ｍｏｌの間の最大分子量および１．４から１．７の間の多分散指数を有するＰｏｌｙｍｅｒ  Ｓｔａｎｄａｒｄ  Ｓｅｒｖｉｃｅによって供給される一連のポリアクリル酸ナトリウム標準物質で、およびさらに５，６００ｇ／ｍｏｌの平均重量分子量および２．４に等しい多分散指数のポリアクリル酸ナトリウムで較正する。
【０２０７】
較正グラフは、リニアタイプであり、流量マーカー（ジメチルホルムアミド）を用いて得られた補正を考慮に入れる。
【０２０８】
揮発性物質の測定
本出願の目的では、鉱物充填材に付随し、２５℃から３５０℃の温度範囲の間で放出される「総揮発性物質」は、熱重量分析（ＴＧＡ）曲線上で読み取られた、温度範囲に対する鉱物充填材試料の質量損失の％によって特性決定される。
【０２０９】
ＴＧＡ分析法は、質量の損失および揮発性物質発生温度に関する情報を高い精度で提供する。前記方法は当業者に周知であり、例えば、「Ｐｒｉｎｃｉｐｌｅｓ  ｏｆ  Ｉｎｓｔｒｕｍｅｎｔａｌ  ａｎａｌｙｓｉｓ」、５版、Ｓｋｏｏｇ  Ｈｏｌｌｅｒ  Ｎｉｅｍａｎ、１９９８年、第３１章、７９８−８００頁に記載されている。本発明では、熱重量分析（ＴＧＡ）は、５００±５０ｍｇの試料および７０ｍｌ／ｍｉｎの気流下で、２０℃／ｍｉｎの速度で２５℃から３５０℃までの走査スキャン温度に基づき、Ｍｅｔｔｌｅｒ  Ｔｏｌｅｄｏ  ＴＧＡ  ８５１を用いて実施される。
【０２１０】
「揮発性物質発生温度」は、ＴＧＡ曲線の解析によって以下の通り決定することができる。ＴＧＡ曲線の一次導関数を得て、その上の１５０℃から３５０℃の間の変曲点を特定する。水平線に対して４５°より高い接線方向の勾配値を有するこれらの変曲点の中で、２００℃超の、最小の関連する温度を有するものを特定する。一次導関数曲線のこの最小変曲点に関連する温度が「揮発性物質発生温度」である。
【０２１１】
粒径分布
本出願の目的では、粒径は１００μｍ未満であり、重量メジアン粒径ｄ５０および他の粒度分析特性は、Ｍｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）５１００計測器を用いることによって行われる測定に基づいて決定される。前記方法および計測器は、当業者に公知であり、充填材および顔料の粒径を測定するのに一般に使用される。前記測定は、０．１重量％のＮａ４Ｐ２Ｏ７水性溶液中で実施される。試料は、高速撹拌機および超音波を用いて分散される。表面処理された生成物の場合、処理された炭酸塩試料を分散する前に、０．１重量％のＮａ４Ｐ２Ｏ７溶液５０ｍｌに追加の０．５ｇ界面活性剤（Ｋｏｄａｋ製Ｐｈｏｔｏ−Ｆｌｏ  ２００（登録商標））が添加される。
【０２１２】
粒径が１００μｍを超える場合、粒度分析特性を決定するために、分別ふるい分けが使用される。
【０２１３】
材料のＢＥＴ比表面積
本文書全体にわたり、鉱物充填材の比表面積（ｍ２／ｇで表される。）は、ＢＥＴ法（吸着ガスとして窒素を用いる。）を用いて測定され、これは、当業者に周知である（ＩＳＯ  ９２７７：１９９５）。鉱物充填材の総表面積（ｍ２）は、鉱物充填材の比表面積（ｍ２／ｇ）と質量（ｇ）の乗算によって得ることができる。
【０２１４】
吸水感受性
本明細書で言及された材料の吸水感受性は、それぞれ、相対湿度１０および８５％の雰囲気に、＋２３℃（±２℃）の温度で２．５時間暴露後、ｍｇ水分／ｇで測定される。この目的ために、試料を、先ず相対湿度１０％の雰囲気において２．５時間維持し、次いで、雰囲気を相対湿度８５％に変化させ、試料をそこにさらに２．５時間維持する。次いで、相対湿度１０から８５％の間の重量増加を使用して、試料のｍｇ水分／ｇの水分捕捉を計算する。
【０２１５】
ｍ２の比表面積（ＢＥＴ法）によって除算された、ｍｇ／ｇの吸水感受性は、試料のｍｇ／ｍ２で表される「標準化吸水感受性」に対応する。
【０２１６】
総水分量
本明細書で使用される場合の総水分量は、水分を２２０℃のオーブン中で１０分間脱着させ、水分を、１００ｍｌ／ｍｉｎにおける乾燥窒素を１０分間用いて、ＫＦ電量計（ＭｅｔｔｌｅｒオーブンＤＯ  ０３３７と組み合わされた、Ｍｅｔｔｌｅｒ  Ｔｏｌｅｄｏ電量ＫＦ  Ｔｉｔｒａｔｏｒ  Ｃ３０）に連続的に通して、カール・フィッシャー電量滴定法に従って測定される。水を用いた較正曲線を記録しなければならず、試料のない１０分の窒素フローのブランクを考慮に入れねばならない。
【０２１７】
材料
・粉砕剤Ａ
ＭＰＧ＝モノプロピレングリコール
【０２１８】
・粉砕剤Ｂ
Ｃｒａｙ  Ｖａｌｌｅｙ  ＳＭＡ  １０００ＨＮａ＝加水分解されたスチレン−無水マレイン酸コポリマーの水性溶液、ナトリウムで１００％中和されている、Ｃｒａｙ  Ｖａｌｌｅｙ  ＬＬＣ、米国、から市販されている；およその分子量ＭＷ＝５，０００ｇ／ｍｏｌ；モノマー単位比（Ｓ：ＭＡ）＝１：１；粉砕剤含量４０．４重量％；ｐＨ＝８．５。
【０２１９】
・粉砕剤Ｃ
Ｃｒａｙ  Ｖａｌｌｅｙ  ＳＭＡ  １０００＝粉末状スチレン−無水マレイン酸コポリマー、Ｃｒａｙ  Ｖａｌｌｅｙ  ＬＬＣ、米国、から市販されている；およその分子量ＭＷ＝５，０００ｇ／ｍｏｌ；モノマー単位比（Ｓ：ＭＡ）＝１：１。
【０２２０】
・粉砕剤Ｄ
Ｃｒａｙ  Ｖａｌｌｅｙ  ＳＭＡ  ３０００ＨＮａ＝加水分解されたスチレン−無水マレイン酸コポリマーの水性溶液、ナトリウムで１００％中和されている、Ｃｒａｙ  Ｖａｌｌｅｙ  ＬＬＣ、米国、から市販されている；およその分子量ＭＷ＝９，５００ｇ／ｍｏｌ；モノマー単位比（Ｓ：ＭＡ）＝３：１；粉砕剤含量２４．４重量％；ｐＨ＝８．６。
【０２２１】
・粉砕剤Ｅ
Ｃｒａｙ  Ｖａｌｌｅｙ  ＳＭＡ  ＥＦ−３０＝粉末状スチレン−無水マレイン酸コポリマー、Ｃｒａｙ  Ｖａｌｌｅｙ  ＬＬＣ、米国、から市販されている；およその分子量ＭＷ＝９，５００ｇ／ｍｏｌ；モノマー単位比（Ｓ：ＭＡ）＝３：１。
【０２２２】
・粉砕剤Ｆ
Ｃｒａｙ  Ｖａｌｌｅｙ  ＳＭＡ  ＥＦ−４０＝スチレン−無水マレイン酸コポリマーから調製されたアセトン中溶液、Ｃｒａｙ  Ｖａｌｌｅｙ  ＬＬＣ、米国、から市販されている；およその分子量ＭＷ＝１１，０００ｇ／ｍｏｌ；モノマー単位比（Ｓ：ＭＡ）＝４：１；粉砕剤含量３３．０重量％。
【０２２３】
・粉砕剤Ｇ
Ｃｒａｙ  Ｖａｌｌｅｙ  ＳＭＡ  １７３５２＝粉末状形態の部分的にエステル化されたスチレン−無水マレイン酸コポリマー、Ｃｒａｙ  Ｖａｌｌｅｙ  ＬＬＣ、米国、から市販されている；およその分子量ＭＷ＝７，０００ｇ／ｍｏｌ；酸価：２７０ｍｇ  ＫＯＨ／ｇ。
【０２２４】
・粉砕剤Ｈ
Ｃｒａｙ  Ｖａｌｌｅｙ  ＳＭＡ  １４４０＝粉末状形態の部分的にエステル化されたスチレン−無水マレイン酸コポリマー、Ｃｒａｙ  Ｖａｌｌｅｙ  ＬＬＣ、米国、から市販されている；およその分子量ＭＷ＝７，０００ｇ／ｍｏｌ；酸価：１８５ｍｇ  ＫＯＨ／ｇ。
【０２２５】
一般的手順
約５ｃｍの平均直径を有するイタリアの大理石は、ハンマーミルを用いて破砕した。破砕された材料のサイズ分布は、ふるい分けによって決定し、本明細書の以下の表１に示す。
【０２２６】
破砕された材料は、粉砕する直前に上で要約された１種の粉砕剤と接触させ、コンクリートミキサー中で少なくとも１０分間混合した。
【０２２７】
次いで、得られた材料は、１．０μｍ以下の重量メジアン粒径ｄ５０を有する粉砕された材料を得るために、１６ｍｍの平均直径を有する１００ｋｇの円筒形の鉄の粉砕ボールを用いたボールミル（Ｈｏｓｏｋａｗａ（商標）ボールミルＳ．Ｏ．８０／３２）に移した。
【０２２８】
粉砕チャンバーの排出口に、Ａｌｐｉｎｅ  Ｔｕｒｂｏｐｌｅｘ（商標）１００  ＡＴＰ分級機に排出する２０×５ｍｍの開口を装備した。分級機は、所望の重量メジアン粒径ｄ５０を有する微細画分を回収するように調整した。前記所望の値より大きな重量メジアン粒径ｄ５０を有する、残留する粗い材料はミルの供給原料に送り返した。
【０２２９】
乾式粉砕は連続的に実施し、ここで、約１５ｋｇの材料が系中に常に存在していた。したがって、ミルの供給原料は、系から出ていく微細画分の量に等しい、破砕された材料および／または分級ステップの材料から得られた粗画分材料の量で連続的に供給した。
【０２３０】
系は、粉砕容量および粉砕エネルギーをモニタリングすることによって、適した品質を有する材料の定常的な量が回収され得るまで操作した。粉砕チャンバーは、８０℃の一定の温度に加熱する。
【０２３１】
【表１】
0006310089.tif 000002
【０２３２】
【表２】
0006310089.tif 000003
【０２３３】
【表３】
0006310089.tif 000004
【０２３４】
これらの実施例は、粉砕剤の非存在下で実行されるまたは従来の粉砕剤を用いた方法に比較して、本発明による方法における粉砕容量の改良（即ち、スループットの増加）を示している。